СПОСОБ ПОЛУЧЕНИЯ ПОЛУФАБРИКАТОВ ИЗ ДВУХФАЗНЫХ ТИТАНОВЫХ СПЛАВОВ

Способ получения полуфабрикатов из двухфазных титановых сплавов, включающий нагрев в β-области, деформацию, охлаждение и циклическую обработку, отличающийся тем, что нагрев в β-области проводят до температуры на 200-300°С выше температуры полиморфного превращения, причем в β-области проводят выдержку в течение 3-6 ч, деформацию проводят со степенью 60-95% в процессе охлаждения до температуры на 150-200°С ниже температуры полиморфного превращения, после охлаждения проводят циклическую обработку путем нагрева до температуры на 100-130°С ниже температуры полиморфного превращения, при этом выдержку проводят в течение 0,2-1,5 ч при этой температуре, деформацию со степенью 20-50% в процессе охлаждения до температуры на 250-350°С ниже температуры полиморфного превращения, следующим этапом циклической обработки является нагрев в β-область до температуры на 20-30°С выше температуры полиморфного превращения, выдержка в течение 2-3 ч и деформация на 50-70% в процессе охлаждения до температуры на 200-250°С ниже температуры полиморфного превращения, в последнем цикле циклической обработки деформация должна проводиться в α+β-области при температуре на 150-200°С ниже температуры полиморфного превращения, при этом выдержку осуществляют в течение 0,2-1 ч, а деформацию проводят со степенью 10-20% в процессе охлаждения до температуры 150-180°С ниже температуры полиморфного превращения, после чего следует охлаждение со скоростью 50-70°С/мин на воздухе до комнатной температуры.